(57)【要約】【課題】透明性、耐擦傷性及び印刷密着性に優れた積層樹脂板の製造方法及び透明性、耐擦傷性及び印刷密着性に優れたディスプレー前面板を提供する。【解決手段】下記の第１工程〜第３工程を順次通過して得られる積層樹脂板の製造方法及び得られた積層樹脂板を用いたディスプレー前面板。（１）活性エネルギー線透過性フィルム上に形成された、水に対する接触角が７５度以下の表面を有する離型処理層と樹脂板とを活性エネルギー線硬化性組成物の層を介して積層して積層体を形成する第１工程、（２）活性エネルギー線の照射により活性エネルギー線硬化性組成物を硬化して活性エネルギー線硬化性組成物の硬化被膜を形成する第２工程、（３）活性エネルギー線硬化性組成物の硬化被膜の表面から離型処理層を有する活性エネルギー線透過性フィルムを剥離して活性エネルギー線硬化性組成物の硬化被膜が積層された積層樹脂板を得る第３工程。【選択図】図１
2010280064.tif 000002
【特許請求の範囲】
【請求項１】
下記の第１工程〜第３工程を順次通過して得られる積層樹脂板の製造方法。
（１）活性エネルギー線透過性フィルム上に形成された、水に対する接触角が７５度以下の表面を有する離型処理層と、樹脂板とを活性エネルギー線硬化性組成物の層を介して積層して積層体を形成する第１工程
（２）活性エネルギー線の照射により活性エネルギー線硬化性組成物を硬化して活性エネルギー線硬化性組成物の硬化被膜を形成する第２工程
（３）活性エネルギー線硬化性組成物の硬化被膜の表面から離型処理層を有する活性エネルギー線透過性フィルムを剥離して活性エネルギー線硬化性組成物の硬化被膜が積層された積層樹脂板を得る第３工程
【請求項２】
離型処理層の表面の水に対する接触角が６０度以下である請求項１に記載の積層樹脂板の製造方法。
【請求項３】
離型処理層がメラミン系樹脂を含有する層又はエポキシ系樹脂を含有する層の表面を親水化処理したものである請求項１又は２に記載の積層樹脂板の製造方法。
【請求項４】
活性エネルギー線硬化性組成物の硬化被膜の表面の水に対する接触角が６５度以下である請求項１〜３のいずれか１項に記載の積層樹脂板の製造方法。
【請求項５】
活性エネルギー線硬化性組成物が分子中に少なくとも２個の（メタ）アクリロイルオキシ基を有する化合物及び光重合開始剤を含有するものである請求項１〜４のいずれか１項に記載の積層樹脂板の製造方法。
【請求項６】
請求項１〜３のいずれか１項に記載の製造方法で得られる積層樹脂板を用いたディスプレー前面板。
【発明の詳細な説明】
【技術分野】
【０００１】
本発明は積層樹脂板の製造方法及び得られた積層樹脂板を用いたディスプレー前面板に関する。
【背景技術】
【０００２】
従来、ＣＲＴ表示装置、液晶テレビ、携帯電話等の各種ディスプレーの光学部材の表面を保護する為に、光学部材の前面にディスプレー前面板として透明性を有する樹脂板が使用されている。しかしながら、透明性を有する樹脂板はガラスと比較して柔らかいため、引掻き等による傷が発生し易い。
【０００３】
耐擦傷性を向上させる方法としては、多官能（メタ）アクリレート等の多官能性単量体を用いて得られる架橋被膜を基材表面に形成する方法が知られている。
【０００４】
耐擦傷性を向上させる手法として、例えば、特許文献１には、特定の多官能性単量体を含有する被覆材組成物を空気中で活性エネルギー線により硬化させて合成樹脂成形品の表面に架橋硬化被膜を形成させることにより、耐摩耗性、表面平滑性、可とう性、耐熱性、耐溶剤性、耐久性ならびに基材との密着性に優れた表面を有する合成樹脂成形品を得ることが提案されている。
【０００５】
しかしながら、上記被覆材組成物は空気中で硬化されるので、空気中の埃又は粉塵に起因するブツや塗布工程中に発生する流れ模様等の表面欠陥が生じやすい。また、空気中で硬化可能な被覆材組成物を用いることから、被覆材組成物に使用する架橋硬化性化合物が必然的に制約を受けることや、活性エネルギー線による硬化の際に酸素による硬化阻害を受け易いといった問題がある。
【０００６】
上記問題を解決する方法として、例えば、特許文献２には、紫外線硬化型被覆用組成物をプラスチック成形品と合成樹脂フィルムとの間に挟み込み、圧着した後、該被覆用組成物に紫外線を照射し、硬化させた後、合成樹脂フィルムを硬化被膜から剥離させることにより、耐候性、耐擦傷性に優れ、かつ表面欠陥の少ない硬化被膜を有するプラスチック成形品の製造方法が提案されている。
【０００７】
また、特許文献３には、透明シートの片面に紫外線硬化性樹脂を塗布した転写テープを、樹脂板にロールで圧着貼合し、該転写テープ上より紫外線を照射して硬化することにより、埃、ごみ等の混入による表面状態の低下が抑制された、良好な表面硬化処理板の製造方法が提案されている。
【０００８】
特許文献２及び特許文献３に開示されている、硬化被膜が表面に被覆された製品の製造方法は、フィルムを貼り合せた後に紫外線を照射して硬化するため、埃、ごみ等の混入がなく、表面状態が優れた製品を得ることができる。また、硬化被膜の表面は、フィルム面が転写されるため表面状態が大幅に改良され、更に、フィルムで覆った上から紫外線照射させるため、酸素阻害による硬度低下がなく、表面硬度の優れたものが得られる。
【０００９】
しかしながら、特許文献２及び特許文献３で得られた硬化被膜が表面に被覆された製品は、意匠性を高めるために行われるスクリーンインキをはじめとするインキとの印刷密着性が十分でないことがあるため、硬化被膜の表面の印刷密着性の改善が求められている。
【先行技術文献】
【特許文献】
【００１０】
【特許文献１】特開昭５４−９７６３３号公報
【特許文献２】特開平１−３０８４１６号公報
【特許文献３】特開平５−１７９０３０号公報
【発明の概要】
【発明が解決しようとする課題】
【００１１】
本発明の目的は透明性、耐擦傷性及び印刷密着性に優れた積層樹脂板の製造方法及び透明性、耐擦傷性及び印刷密着性に優れたディスプレー前面板を提供することである。
【課題を解決するための手段】
【００１２】
本発明の要旨とするところは、下記の第１工程〜第３工程を順次通過して得られる積層樹脂板（以下、「本積層樹脂板」という）の製造方法を第１の発明とする。
（１）活性エネルギー線透過性フィルム（以下、「フィルム」という。）上に形成された、水に対する接触角が７５度以下の表面を有する離型処理層と、樹脂板とを活性エネルギー線硬化性組成物（以下、「本硬化性組成物」という）の層を介して積層して積層体を形成する第１工程
（２）活性エネルギー線の照射により本硬化性組成物を硬化して本硬化性組成物の硬化被膜（以下、「本硬化被膜」という）を形成する第２工程
（３）本硬化被膜の表面から離型処理層を有するフィルムを剥離して本硬化被膜が積層された本積層樹脂板を得る第３工程
また、本発明の要旨とするところは、本積層樹脂板を用いたディスプレー前面板（以下、「本ディスプレー前面板」という。）を第２の発明とする。
【発明の効果】
【００１３】
本積層樹脂板は、透明性、耐擦傷性及び印刷密着性に優れることから、ＣＲＴ、液晶テレビ、携帯電話等の各種ディスプレーの前面板として好適である。
【図面の簡単な説明】
【００１４】
【図１】本積層樹脂板の製造方法の１例を示す説明図である。
【発明を実施するための形態】
【００１５】
フィルム
本発明に用いられるフィルムとしては、例えば、活性エネルギー線透過性及び耐溶剤性に優れ、酸素透過性の低いものが挙げられる。
【００１６】
フィルムの具体例としては、ポリエチレンテレフタレートフィルム（以下、「ＰＥＴフィルム」という。）；ナイロンフィルム；ポリカーボネートフィルム；アクリル系フィルム；ポリプロピレン、ポリエチレン等のポリオレフィン系フィルム；ジアセチルセルロース、トリアセチルセルロース等のセルロース系フィルム及びポリ塩化ビニリデン系フィルムが挙げられる。これらの中で、透明性及び耐溶剤性を有し、酸素の透過率が低い点でＰＥＴフィルムが好ましい。
【００１７】
また、後述する離型処理層が形成されている市販のフィルムを使用することができる。
【００１８】
フィルムの厚みとしては、５〜３００μｍが好ましく、１０〜２００μｍがより好ましい。フィルムの厚みが５μｍ以上でフィルムのうねりやたわみによる本硬化被膜の外観低下を抑制できる傾向にある。また、フィルムの厚みが２００μｍ以下で本硬化被膜の膜厚の調整が容易である傾向にある。
離型処理層
本発明で使用される離型処理層は、水に対する接触角が７５度以下、好ましくは６０度以下の表面を有する。
【００１９】
離型処理層の表面の水に対する接触角を７５度以下とすることで、後述する本硬化被膜のスクリーンインキ等のインキの濡れ性及び印刷密着性を向上することができる。
【００２０】
離型処理層の厚さとしては、０．１〜３μｍ程度が好ましい。離型処理層の厚さが０．１μ以上で後述する本硬化被膜からの離型処理層の剥離が容易となる傾向にあり、３μｍ以下で離型処理層が形成されたフィルムに反りが生じにくくなる傾向にある。
【００２１】
離型処理層を形成させる材料としては、例えば、パラフィンワックス、アクリル系、アクリル−メラミン系、ウレタン系、シリコン系、エポキシ系、オレフィン系、アルキッド系、アルキッド−メラミン系、エポキシ系、メラミン系、尿素系、尿素−メラミン系、セルロ−ス系、ベンゾグアナミン系等の樹脂及び界面活性剤が挙げられる。これらは単独で、又は２種以上を併用して使用することができる。
【００２２】
本発明においては、離型処理層を形成させる材料のタイプとしては、乾燥型の材料及び熱硬化性樹脂、紫外線硬化性樹脂、電子線硬化性樹脂、放射線硬化性樹脂等の硬化型の材料が挙げられる。
【００２３】
フィルム上に離型処理層を形成させる方法としては、例えば、有機溶剤又は水に溶解させた離型処理層を形成させる材料を主成分とする塗料を製造し、この塗料をグラビア印刷法、スクリ−ン印刷法、オフセット印刷法等の印刷法でフィルム上に塗布、乾燥又は硬化させて形成させる方法が挙げられる。
【００２４】
本発明においては、離型処理層は、水に対する接触角をより低くするために、適宜、親水化処理を行うことができる。
【００２５】
上記の親水化処理の方法としては、例えば、溶剤処理、酸処理、アルカリ処理等の化学的処理による方法及びコロナ処理、プラズマ処理、大気圧プラズマ処理、オゾン暴露処理、フレーム処理、電子ビーム処理、イオンビーム処理、蒸着処理、スパッタ処理等の物理的処理による方法が挙げられる。
【００２６】
本発明においては、離型処理層の親水性と離型性の点で、メラミン系樹脂を含有する層又はエポキシ系樹脂を含有する層の表面を親水化処理したものが好ましい。
樹脂板
本発明で使用される樹脂板としては、例えば、ポリオレフィン樹脂、メタクリル樹脂、エポキシ樹脂、ポリイミド樹脂、フェノール樹脂、ポリエステル樹脂、ポリカーボネート樹脂等の樹脂成分を含むものが挙げられる。これらの中で、樹脂板としては透明性が良好であるメタクリル樹脂が好ましい。
本硬化性組成物
本発明において、本硬化性組成物としては、例えば、生産性が良好なものとして、分子中に少なくとも２個の（メタ）アクリロイルオキシ基を有する化合物及び光重合開始剤を含有する活性エネルギー線硬化性組成物が挙げられる。
【００２７】
尚、本発明において、「（メタ）アクリ」は「アクリ」又は「メタクリ」を示す。
分子中に少なくとも２個の（メタ）アクリロイルオキシ基を有する化合物
分子中に少なくとも２個の（メタ）アクリロイルオキシ基を有する化合物としては、例えば、１モルの多価アルコールと２モル以上の（メタ）アクリル酸又はその誘導体とから得られるエステル化物及び多価アルコールと多価カルボン酸又はその無水物と（メタ）アクリル酸又はその誘導体とから得られるエステル化物が挙げられる。
【００２８】
１モルの多価アルコールと２モル以上の（メタ）アクリル酸又はその誘導体とから得られるエステル化物の具体例としては、ジエチレングリコールジ（メタ）アクリレート、トリエチレングリコールジ（メタ）アクリレート、テトラエチレングリコールジ（メタ）アクリレート等のポリエチレングリコールジ（メタ）アクリレート；１，４−ブタンジオールジ（メタ）アクリレート、１，６−ヘキサンジオールジ（メタ）アクリレート、１，９−ノナンジオールジ（メタ）アクリレート等のアルキルジオールジ（メタ）アクリレート；及びトリメチロールプロパントリ（メタ）アクリレート、エチレンオキシド変性トリメチロールプロパントリ（メタ）アクリレート、プロピレンオキシド変性トリメチロールプロパントリ（メタ）アクリレート、トリメチロールエタントリ（メタ）アクリレート、ペンタグリセロールトリ（メタ）アクリレート、ペンタエリスリトールトリ（メタ）アクリレート、ペンタエリスリトールテトラ（メタ）アクリレート、グリセリントリ（メタ）アクリレート、ジペンタエリスリトールトリ（メタ）アクリレート、ジペンタエリスリトールテトラ（メタ）アクリレート、ジトリメチロールプロパンテトラ（メタ）アクリレート、アルキル変性ジペンタエリスリトールテトラ（メタ）アクリレート、アルキル変性ジペンタエリスリトールペンタ（メタ）アクリレート、エチレンオキシド変性ペンタエリスリトールテトラ（メタ）アクリレート、カプロラクトン変性ジペンタエリスリトールペンタ（メタ）アクリレート、カプロラクトン変性ジペンタエリスリトールヘキサ（メタ）アクリレート、ジペンタエリスリトールペンタ（メタ）アクリレート、ジペンタエリスリトールヘキサ（メタ）アクリレート、トリペンタエリスリトールテトラ（メタ）アクリレート、トリペンタエリスリトールペンタ（メタ）アクリレート、トリペンタエリスリトールヘキサ（メタ）アクリレート、トリペンタエリスリトールヘプタ（メタ）アクリレート等の３官能以上のポリオールポリ（メタ）アクリレートが挙げられる。これらは単独で、又は２種以上を併用して使用することができる。
【００２９】
さらに、多価アルコールと多価カルボン酸又はその無水物と（メタ）アクリル酸又はその誘導体とから得られるエステル化物において、多価カルボン酸又はその無水物と多価アルコールと（メタ）アクリル酸（多価カルボン酸又はその無水物／多価アルコール／（メタ）アクリル酸）の具体例としては、マロン酸／トリメチロールエタン／（メタ）アクリル酸、マロン酸／トリメチロールプロパン／（メタ）アクリル酸、マロン酸／グリセリン／（メタ）アクリル酸、マロン酸／ペンタエリスリトール／（メタ）アクリル酸、コハク酸／トリメチロールエタン／（メタ）アクリル酸、コハク酸／トリメチロールプロパン／（メタ）アクリル酸、コハク酸／グリセリン／（メタ）アクリル酸、コハク酸／ペンタエリスリトール／（メタ）アクリル酸、アジピン酸／トリメチロールエタン／（メタ）アクリル酸、アジピン酸／トリメチロールプロパン／（メタ）アクリル酸、アジピン酸／グリセリン／（メタ）アクリル酸、アジピン酸／ペンタエリスリトール／（メタ）アクリル酸、グルタル酸／トリメチロールエタン／（メタ）アクリル酸、グルタル酸／トリメチロールプロパン／（メタ）アクリル酸、グルタル酸／グリセリン／（メタ）アクリル酸、グルタル酸／ペンタエリスリトール／（メタ）アクリル酸、セバシン酸／トリメチロールエタン／（メタ）アクリル酸、セバシン酸／トリメチロールプロパン／（メタ）アクリル酸、セバシン酸／グリセリン／（メタ）アクリル酸、セバシン酸／ペンタエリスリトール／（メタ）アクリル酸、フマル酸／トリメチロールエタン／（メタ）アクリル酸、フマル酸／トリメチロールプロパン／（メタ）アクリル酸、フマル酸／グリセリン／（メタ）アクリル酸、フマル酸／ペンタエリスリトール／（メタ）アクリル酸、イタコン酸／トリメチロールエタン／（メタ）アクリル酸、イタコン酸／トリメチロールプロパン／（メタ）アクリル酸、イタコン酸／グリセリン／（メタ）アクリル酸、イタコン酸／ペンタエリスリトール／（メタ）アクリル酸、無水マレイン酸／トリメチロールエタン／（メタ）アクリル酸、無水マレイン酸／トリメチロールプロパン／（メタ）アクリル酸、無水マレイン酸／グリセリン／（メタ）アクリル酸及び無水マレイン酸／ペンタエリスリトール／（メタ）アクリル酸が挙げられる。これらは単独で、又は２種以上を併用して使用することができる。
【００３０】
分子中に少なくとも２個の（メタ）アクリロイルオキシ基を有する化合物のその他の例としては、トリメチロールプロパントルイレンジイソシアネート、ヘキサメチレンジイソシアネート、トリレンジイソシアネート、ジフェニルメタンジイソシアネート、キシレンジイソシアネート、４，４’−メチレンビス（シクロヘキシルイソシアネート）、イソホロンジイソシアネート、トリメチルヘキサメチレンジイソシアネート等のジイソシアネートの３量化により得られるポリイソシアネート１モル当たり、２−ヒドロキシエチル（メタ）アクリレート、２−ヒドロキシプロピル（メタ）アクリレート、２−ヒドロキシ−３−メトキシプロピル（メタ）アクリレート、Ｎ−メチロール（メタ）アクリルアミド、Ｎ−ヒドロキシ（メタ）アクリルアミド、１，２，３−プロパントリオール−１，３−ジ（メタ）アクリレート、３−アクリロイルオキシ−２−ヒドロキシプロピル（メタ）アクリレート等の活性水素を有するアクリル系モノマー３モル以上を反応させて得られるウレタン（メタ）アクリレート；トリス（２−ヒドロキシエチル）イソシアヌル酸のジ（メタ）アクリレート又はトリ（メタ）アクリレート等のポリ［（メタ）アクリロイルオキシエチレン］イソシアヌレート；エポキシポリ（メタ）アクリレート；及びウレタンポリ（メタ）アクリレートが挙げられる。これらは単独で、又は２種以上を併用して使用することができる。
光重合開始剤
光重合開始剤としては、例えば、ベンゾフェノン、４，４’−ビス（ジエチルアミノ）ベンゾフェノン、２，４，６−トリメチルベンゾフェノン、メチルオルソベンゾイルベンゾエート、４−フェニルベンゾフェノン、ｔ−ブチルアントラキノン、２−エチルアントラキノン、２，４−ジエチルチオキサントン、イソプロピルチオキサントン、２，４−ジクロロチオキサントン等のチオキサントン類；ジエトキシアセトフェノン、２−ヒドロキシ−２−メチル−１−フェニルプロパン−１−オン、ベンジルジメチルケタール、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン類；ベンゾインメチルエーテル、ベンゾインエチルエーテル、ベンゾインイソプロピルエーテル、ベンゾインイソブチルエーテル等のベンゾインエーテル類；２，４，６−トリメチルベンゾイルジフェニルホスフィンオキサイド、ビス（２，６−ジメトキシベンゾイル）−２，４，４−トリメチルペンチルホスフィンオキサイド、ビス（２，４，６−トリメチルベンゾイル）−フェニルホスフィンオキサイド等のアシルホスフィンオキサイド類；メチルベンゾイルホルメート；１，７−ビスアクリジニルヘプタン及び９−フェニルアクリジンが挙げられる。これらは単独で、又は２種以上を併用して使用することができる。
【００３１】
光重合開始剤の添加量としては、少なくとも２個の（メタ）アクリロイルオキシ基を有する化合物１００質量部に対して０．１〜１０質量部が好ましい。
【００３２】
本硬化性組成物は、本発明の趣旨を逸脱しない範囲内において、離型剤、滑剤、可塑剤、酸化防止剤、帯電防止剤、光安定剤、紫外線吸収剤、難燃剤、難燃助剤、重合禁止剤、充填剤、顔料、染料、シランカップリング剤、レベリング剤、消泡剤、蛍光剤、連鎖移動剤等の各種添加剤を適宜添加することができる。
積層体
本発明においては、第１工程で、本硬化性組成物は、樹脂板とフィルム上に形成された離型処理層の面との間に塗工され、樹脂板の上に、本硬化性組成物、離型処理層及びフィルムが順次積層された積層体が得られる。
【００３３】
本硬化性組成物の塗工の仕方としては、樹脂板上へ塗工する場合及びフィルム上に形成した離型処理層上に塗工する場合のいずれでもよい。
【００３４】
本硬化性組成物の塗工方法としては、例えば、流延法、ローラーコート法、バーコート法、噴霧コート法、エアーナイフコート法、スピンコート法、フローコート法、カーテンコート法及びディッピング法が挙げられる。
【００３５】
本発明においては、樹脂板の上に、本硬化性組成物、離型処理層及びフィルムが順次積層されたものを、例えば、プレスロ−ル、しごき棒、ヘラ等を用いて本硬化性組成物の膜厚が均一になるように密圧着させることにより積層体を得ることができる。
本硬化被膜
本発明においては、第２工程で、本硬化性組成物は活性エネルギー線により硬化され、本硬化被膜が形成される。
【００３６】
本発明においては、本硬化被膜の表面の水に対する接触角は、本硬化被膜に対するスクリーンインキ等のインキの濡れ性及び本硬化被膜のスクリーンインキの印刷密着性の点で、６５度以下が好ましい。
【００３７】
本発明においては、スクリーンインキはスクリーン印刷に使用するインキのことを意味する。
【００３８】
スクリーンインキのタイプとしては、例えば、溶剤の蒸発によりインキの皮膜が固着する蒸発乾燥型、インキの皮膜が酸化によって乾燥固着する酸化重合型、インキが化学反応によりインキの皮膜が固着する二液反応型及び紫外線照射により化学反応を起こしインキの皮膜が固着する紫外線硬化型が挙げられる。
【００３９】
本積層樹脂板にスクリーンインキを用いて印刷を行う際は、硬化被膜の特性や最適なインキの皮膜の固着方法を考慮し、公知の市販スクリーンインキを適宜選択使用できる。
活性エネルギー線
本硬化性組成物を硬化させるための活性エネルギー線としては、例えば、電子線、紫外線及び可視光線が挙げられるが、装置コストや生産性の点で紫外線が好ましい。
【００４０】
活性エネルギー線の光源としては、例えば、超高圧水銀ランプ、高圧水銀ランプ、中圧水銀ランプ、低圧水銀ランプ、蛍光ランプ、メタルハライドランプ、Ａｒレーザー、Ｈｅ−Ｃｄレーザー、固体レーザー、キセノンランプ、高周波誘導水銀ランプ及び太陽光が挙げられる。
【００４１】
活性エネルギー線の照射方法としては、フィルムを介してフィルム側から照射する方法及び樹脂板を介して樹脂板側から照射する方法のいずれの方法でもよい。
【００４２】
本発明においては、本硬化性組成物の表面は、片面が樹脂板、反対の面が離型処理層と接触していることから、本硬化性組成物は嫌気性雰囲気で硬化されるため、酸素等によって硬化阻害されることなく硬化することができる。また仕上がり不良の原因となる泡やゴミの混入等も排除することができる。
本積層樹脂板
本発明においては、第３工程で、上記の第２工程で得られた樹脂板の表面に本硬化被膜、離型処理層及びフィルムが順次積層された積層物の、本硬化被膜と離型処理層との界面から離型処理層とフィルムを剥離することにより、樹脂板の表面に本硬化被膜が積層された本積層樹脂板を得ることができる。
【００４３】
本積層樹脂板の製造方法の１例を図１により説明する。
【００４４】
離型処理層（い）が積層されたフィルム（あ）の離型処理層（い）の面上に本硬化性組成物（う）を塗工する。
【００４５】
次いで、搬送体（け）で矢印の方向に搬送される樹脂板（え）の表面と、本硬化性組成物（う）を塗工したフィルム（あ）の離型処理層（い）側の面とを相対させてプレスロール（か）で圧接することにより樹脂板（え）、本硬化性組成物（う）、離型処理層（い）及びフィルム（あ）が順次積層された積層体が形成される（第１工程）。
【００４６】
この積層体に、フィルム面側よりフィルム（あ）を介して、活性エネルギー線照射装置（く）を用いて紫外線を照射し、本硬化性組成物（う）を硬化させる（第２工程）。
【００４７】
本発明においては、上記の積層体が形成されてから活性エネルギー線の照射までに保持時間を設けることが好ましい。保持時間としては、本硬化被膜と樹脂板との密着性を十分に確保することを考慮して０．５〜５分が好ましい。
【００４８】
本硬化性組成物の硬化後、上記の硬化後の積層物がガイドロール（き）を通過した後に、樹脂板（え）上に積層された本硬化被膜から離型処理層（い）が積層されたフィルム（あ）を剥離する（第３工程）。
【００４９】
このようにして本硬化被膜が樹脂板（え）上に積層された本積層樹脂板（お）が得られる。
【００５０】
本発明においては、第３工程の後に、本硬化被膜の耐擦傷性を更に向上させる目的で、本積層樹脂板（お）に活性エネルギー線を照射することができる。
【００５１】
本発明においては、目的に応じて本積層樹脂板の本硬化被膜の表面に反射防止機能、ハードコート機能、帯電防止機能、汚れ防止機能等を有する各種の機能層を形成させることができる。
【００５２】
上記の機能層を形成させる方法としては、例えば、フィルム上に形成した離型処理層上に、離型処理層から剥離可能な少なくとも一層の機能性層を積層したフィルムを使用する方法が挙げられる。
本ディスプレー前面板
本ディスプレー前面板は本積層樹脂板を用いたものであり、透明性、耐擦傷性及び印刷密着性に優れている。
【００５３】
本ディスプレー前面板としては、例えば、ＣＲＴ、液晶テレビ、携帯電話等の各種ディスプレーの前面板が挙げられる。
【実施例】
【００５４】
以下、実施例により本発明を説明する。尚、実施例における各種評価は下記の方法により実施した。また、以下において、「部」は「質量部」を表す。
（１）水に対する接触角
２３℃及び相対湿度５０％の環境下において、ＰＥＴフィルム、離型処理層又は硬化被膜の表面に、水０.２μＬを１滴で滴下し、携帯型接触角計（Ｆｉｂｒｏ  ｓｙｓｔｅｍ  ａｂ社製、商品名：ＰＧ−Ｘ）を用いて水と離型処理層又は硬化被膜との接触角を測定した。
（２）硬化被膜の密着性
活性エネルギー線硬化性組成物の硬化被膜の表面に、カッターナイフの刃で１ｍｍ間隔に縦横１１本ずつの切り目を入れて１００個の碁盤目を作り、「セロハンテープＣＴ−２４」（ニチバン（株）製、商品名）をよく密着させた後、４５°手前方向に急激に剥がした時、硬化被膜が剥離せずに残存したマス目の数Ｎを求め、硬化被膜の密着性を評価した。
（３）ヘーズ値
硬化被膜の表面のヘーズ値を日本電色工業（株）製ＨＡＺＥ  ＭＥＴＥＲ  ＮＤＨ２０００（商品名）を用いてＪＩＳ  Ｋ７１３６に示される測定法に準拠して測定した。
（４）耐擦傷性
擦傷試験の前後における硬化被膜の表面のヘーズ値の変化の大きさを以下の方法により評価した。
【００５５】
＃０００のスチールウール（日本スチールウール（株）製、商品名：ボンスター  Ｎｏ．０００）を装着した直径２４ｍｍの円形パッドを積層樹脂板の硬化被膜側の表面上に置き、２，０００ｇの荷重下で２０ｍｍの距離を１００回往復させて擦傷した。擦傷前と擦傷後のヘーズ値の差△ヘーズ（％）を下記式より求め、耐擦傷性を評価した。
【００５６】
[耐擦傷性（△ヘーズ（％））]＝[擦傷後のヘーズ値（％）]−[擦傷前のヘーズ値（％）]
（５）スクリーンインキの印刷密着性
ＰＤ  ＩＯＳ（帝国インキ製造（株）製、商品名）１００部及び９６硬化剤（帝国インキ製造（株）製、商品名）１部を混合し、スクリーンインキを調整した。
【００５７】
積層樹脂板を、スクリーンと積層樹脂板の間隔が２ｍｍになるように、スクリーンの下に積層樹脂板の硬化被膜の面を上面として設置した。次いで、調製したスクリーンインキをスクリーン上に、適当量滴下し、スキージを用いて、スクリーンインキを下方から上方へ印刷する面積以上に薄く延ばし、更に、スキージでスクリーンを上方から力を入れて下方に引き、スクリーン印刷を実施した。
【００５８】
スクリーン印刷された積層樹脂板を取り出し、室温でインキの皮膜を３０分乾燥した後、６０℃の熱風乾燥炉で３０分間熱処理した。熱風乾燥炉から積層樹脂板を取り出し、室温まで冷却した後、硬化被膜のスクリーンインキの印刷密着性について以下の方法で評価した。
【００５９】
得られたインキの皮膜に、カッターナイフの刃で１ｍｍ間隔に縦横１１本ずつの切り目を入れて１００個の碁盤目を作り、「セロハンテープＣＴ−２４」（ニチバン（株）製、商品名）をよく密着させた後、４５°手前方向に急激に剥がした時、インキの皮膜が剥離せずに残存したマス目の数Ｎを求め、スクリーンインキの印刷密着性を評価した。
［実施例１］
表１に示す組成の活性エネルギー線硬化性組成物を調整した。
【００６０】
上記の活性エネルギー線硬化性組成物を、厚さ２ｍｍのメタクリル樹脂板「アクリライトＭＲ１００」（三菱レイヨン（株）製、商品名）のハードコート層が形成されていない面に塗布した。
【００６１】
次いで、親水化処理を行ったエポキシ系の離型処理層を有し、親水化処理後の離型処理層の表面の水に対する接触角が５６度であるＰＥＴフィルム「ファインピール」（（株）麗光製、商品名）を、離型処理層が活性エネルギー線硬化性組成物の塗布面に接触するように貼り合わせ、プレスロールの下を２．５ｍ／分の速度で通過させて、活性エネルギー線硬化性組成物の硬化被膜の膜厚が１０μｍになるように積層処理した。
【００６２】
次いで、メタクリル樹脂板、活性エネルギー線硬化性組成物、離型処理層及びＰＥＴフィルムが順次積層された状態で１分間保持した。この後、得られた積層体を出力１２０Ｗ／ｃｍのメタルハライドランプの下２４ｃｍの位置を２．５ｍ／分の速度で通過させて活性エネルギー線硬化性組成物を硬化させた。
【００６３】
この後、離型処理層が積層されたＰＥＴフィルムを前記の硬化後の積層物から剥離し、メタクリル樹脂板に硬化被膜が積層された積層樹脂板を得た。
【００６４】
尚、硬化被膜の膜厚は積層樹脂板の断面の微分干渉顕微鏡写真を用いて測定した。
【００６５】
また、メタクリル樹脂板の表面を保護する為に、硬化被膜の表面にマスキングフィルム「サニテクトＰＡＣ−３−７０」（（株）サンエー化研製、商品名）を貼り付け、評価を実施する直前にマスキングフィルムを剥離して評価を行った。
【００６６】
積層樹脂板のヘーズ値は０．２％であり、透明性に優れていた。更に、積層樹脂板は異物による外観欠陥も無く、良好な外観を有していた。硬化被膜の表面の水に対する接触角は６０度であり、スクリーンインキの印刷密着性も良好であった。また、積層樹脂板の耐擦傷性は０．１％であり、耐擦傷性に優れていた。評価結果を表１に示す。
【００６７】
【表１】
2010280064.tif 000003
表１中の略称は以下の化合物を示す。
Ｍ４００：ジペンタエリスリトールヘキサアクリレート（東亞合成（株）製、商品名）
Ｍ３０５：ペンタエリスリトールトリアクリレート（東亞合成（株）製、商品名）
ＴＡＳ：コハク酸／トリメチロールエタン／アクリル酸のモル比１：５：４の縮合混合物（大阪有機化学工業（株）製）
Ｃ６ＤＡ：商品名：「１,６−ヘキサンジオールジアクリレート」（大阪有機化学工業（株）製）
ルシリンＴＰＯ：ジフェニル−（２，４，６−トリメチルベンゾイル）フォスフィンオキサイド（ＢＡＳＦジャパン（株）製、商品名）
［実施例２］
ＰＥＴフィルムとして、メラミン系の離型処理層を有し、離型処理層の表面の水に対する接触角が６０度であるＰＥＴフィルム「６０５０」（リンテック（株）、商品名）を使用し、表１に示す組成の活性エネルギー線硬化性組成物を使用した。それ以外は実施例１と同様の方法でメタクリル樹脂板に硬化被膜が積層された積層樹脂板を得た。評価結果を表１に示す。
［実施例３］
厚み５０μｍのＰＥＴフィルム「ＯＸ−５０」（帝人デュポンフィルム（株）製、商品名）の高平滑面上に、メラン２０００（日立化成工業（株）製、商品名）８０部及びダイヤナールＨＲ−１１６（三菱レイヨン（株）製、商品名）２０部の混合液をバーコーターを用いて塗工した。
【００６８】
次いで、上記混合液が塗工されたＰＥＴフィルムを１００℃の熱風乾燥炉で１時間の乾燥及び熱硬化処理を実施し、ＰＥＴフィルム上に、水に対する接触角が７０度の表面を有する離型処理層が積層されたフィルムを作製した。このフィルムを使用する以外は実施例１と同様の方法でメタクリル樹脂板に硬化被膜が積層された積層樹脂板を得た。評価結果を表１に示す。
［実施例４］
表１に示す組成の活性エネルギー線硬化性組成物を使用する以外は実施例１と同様の方法でメタクリル樹脂板に硬化被膜が積層された積層樹脂板を得た。評価結果を表１に示す。
［比較例１］
離型処理層の無い高平滑面を有する、厚み５０μｍのＰＥＴフィルム「ＯＸ−５０」を使用する以外は実施例１と同様の方法でメタクリル樹脂板に硬化被膜が積層された積層樹脂板を得た。評価結果を表１に示す。尚、ＰＥＴフィルムの表面の水に対する接触角は６６度であった。
［比較例２］
エポキシ系の離型処理層を有し、離型処理層の表面の水に対する接触角が７８度であるＰＥＴフィルム「ファインＰ」（（株）麗光製、商品名）を使用する以外は実施例１と同様の方法でメタクリル樹脂板に硬化被膜が積層された積層樹脂板を得た。評価結果を表１に示す。
［比較例３］
アルキッド系の離型処理層を有し、離型処理層の表面の水に対する接触角が８２度であるＰＥＴフィルム「ＴＮ２００」（東洋紡績（株）、商品名）及び表１に示す組成の活性エネルギー線硬化性組成物を使用した。それ以外は実施例１と同様の方法でメタクリル樹脂板に硬化被膜が積層された積層樹脂板を得た。評価結果を表１に示す。
［比較例４］
離型処理層の無い高平滑面を有する、厚み５０μｍのＰＥＴフィルム「ＯＸ−５０」及び表１に示す組成の活性エネルギー線硬化性組成物を使用した。それ以外は実施例１と同様の方法でメタクリル樹脂板に硬化被膜が積層された積層樹脂板を得た。評価結果を表１に示す。尚、ＰＥＴフィルムの表面の水に対する接触角は６６度であった。
【産業上の利用可能性】
【００６９】
本発明による積層樹脂板は透明性、耐擦傷性及び印刷密着性に優れたディスプレー前面板等に広く適用できる。
【符号の説明】
【００７０】
あ：フィルム
い：離型処理層
う：本硬化性組成物（硬化後は本硬化被膜）
え：樹脂板
お：本積層樹脂板
か：プレスロール
き：ガイドロール
く：活性エネルギー線照射装置
け：搬送体
【図１】
2010280064.tif 000004